(57)【要約】【課題】プリズム層頂点の接触痕が残ることを防ぐ。【解決手段】プリズムシート１６は、ポリエステルからなる支持体１１と、支持体１１の一方の面に形成される易接着層１２と、支持体１１の他方の面に形成される裏面層１３と、易接着層１２の上に形成されるプリズム層１４とから構成される。裏面層１３は、ガラス転移点温度（Ｔｇ）が９０℃以上の非水溶性ポリマーを主たる構成成分とし、波長が３８０ｎｍ〜７８０ｎｍの光に対する平均反射率が３．５％以下である。裏面層１３を、ガラス転移点温度（Ｔｇ）が９０℃以上の非水溶性ポリマーを主たる構成成分することで、プリズム層頂点の接触痕がもう一方のプリズムシートの裏面層に残ることがない。また、裏面層１３の平均反射率を３．５％以下とすることで、輝度向上特性を得ることができる。【選択図】図２
2010049243.tif 000002
【特許請求の範囲】
【請求項１】
二軸延伸ポリエステルからなる支持体と、
前記支持体の一方の面に設けられる易接着層と、
前記支持体の他方の面に設けられ、ガラス転移点温度（Ｔｇ）が９０℃以上であり、且つ非水溶性の熱可塑性樹脂を主たる構成成分とする裏面層とを有することを特徴とするプリズムシート用積層フィルム。
【請求項２】
前記裏面層は、波長が３８０ｎｍ〜７８０ｎｍの光に対する平均反射率が３．５％以下であることを特徴とする請求項１記載のプリズムシート用積層フィルム。
【請求項３】
前記裏面層の屈折率は１．２０〜１．５１であることを特徴とする請求項１または２記載のプリズムシート用積層フィルム。
【請求項４】
裏面層と易接着層の少なくとも一方が表面抵抗値１０１２Ω／□以下の導電性を有することを特徴とする請求項１ないし３いずれか１項記載のプリズムシート用積層フィルム。
【請求項５】
裏面層と易接着層の少なくとも一方に金属酸化物粒子を含むことを特徴とする請求項４項記載のプリズムシート用積層フィルム。
【請求項６】
裏面層と易接着層の少なくとも一方に導電性ポリマーを含むことを特徴とする請求項４または５項記載のプリズムシート用積層フィルム。
【請求項７】
前記裏面層は複数の層からなり、前記複数の層のうち空気と接する最外層の屈折率が１．２０〜１．５１であることを特徴とする請求項１ないし６いずれか１項記載のプリズムシート用積層フィルム。
【請求項８】
前記裏面層は、前記支持体の他方の面上に設けられる帯電防止層と、前記帯電防止層の上に設けられる低屈折率層とからなり、前記帯電防止層は表面抵抗値１０１２Ω／□以下の導電性を有し、前記低屈折率層は前記最外層であって屈折率が１．２０〜１．５１であることを特徴とする請求項７記載のプリズムシート用積層フィルム。
【請求項９】
ポリエステルからなる支持体を二軸延伸した後に、前記支持体の一方の面に前記易接着層を塗布し、前記支持体の他方の面に前記裏面層を塗布する工程によって、請求項１ないし８いずれか１項記載のプリズムシート用積層フィルムを製造することを特徴とするプリズムシート用積層フィルムの製造方法。
【請求項１０】
請求項１ないし８いずれか１項記載のプリズムシート用積層フィルムの前記易接着層にプリズム層が設けられていることを特徴とするプリズムシート。
【請求項１１】
請求項１ないし８いずれか１項記載のプリズムシート用積層フィルムを搭載することを特徴とする表示装置。
【発明の詳細な説明】
【技術分野】
【０００１】
本発明は、液晶ディスプレイに搭載されるプリズムレンズシートなどのプリズムシート用部材として好適に用いられるプリズムシート用積層フィルム、プリズムシート用積層フィルムの製造方法、プリズムシート、及び表示装置に関する。
【背景技術】
【０００２】
ポリエステルフィルム、特に二軸配向ポリエステルフィルムは、優れた透明性、寸法安定性、耐薬品性、低吸湿性から各種の光学フィルムとして多く利用されている。例えば、液晶ディスプレイでは、プリズムシート、反射防止シート、光拡散シート、ハードコートシートなどのベースフィルムに用いられている。また、プラズマディスプレイでは、ＩＲ吸収シート、電磁波シールドシート、調色シート、反射防止シート、防眩シート、ハードコートシートなどのベースフィルムに用いられている。
【０００３】
液晶ディスプレイのプリズムシート用途では、ポリエステルフィルムの片面に、紫外線硬化性樹脂等により形成されるプリズム層が設けられる。このプリズム層はポリエステルフィルムとの接着性が要求される。一般に、ポリエステルフィルムの上に直接プリズム層を設けると良好な接着性が得られないため、ポリエステルフィルムの上に易接着層と呼ばれる塗布層を設けて、この上にプリズム層を塗設することが行われている。例えば特許文献１にはポリエステルをバインダとした易接着層が、特許文献２には、ポリエステルとウレタンをバインダとした易接着層が示されている。
【０００４】
プリズム層と反対側の裏面には、裏面保護層やニュートンリング防止層等を設置することが可能である。しかしながら、保護層等の機能付与よりも、コスト削減に重点を置く観点から、ポリエステル支持体そのものが裏面である場合、あるいはプリズム層と支持体との接着に用いた易接着層が、そのままポリエステル支持体の裏面に設置されている場合がほとんどである。
【０００５】
ここで、ポリエステル支持体そのものが裏面である場合には、輝度特性の低下が発生するという問題がある。これは、２軸延伸ポリエステルフィルム支持体の特性として、延伸方向である面方向の屈折率が高く、高反射率表面特性を示すことに起因する。つまり、裏面側の高反射表面特性のために、裏面から入射してくるバックライト光の透過率が低下してしまうからである。
【０００６】
また、プリズム層と支持体との接着に用いた易接着層をそのままポリエステル支持体の裏面に設置した場合、通常、易接着層の屈折率は、２軸延伸ポリエステルフィルム支持体の面方向屈折率より低いため、表面反射率が低下し透過率の向上が期待できる。例えば、特許文献３では、低屈折易接着層を両面にコーティングし、比較的高い透過率および輝度特性を得るようにしている。
【０００７】
さらに、ポリエステル支持体は、比較的簡単に帯電する。特に液晶ディスプレイのプリズムシートなどのレンズシートの用途としては、レンズシートを覆う保護シートの剥離時などに帯電しやすい。その際、電気的なエネルギーによって、レンズシートは周囲の塵や埃などの異物を吸着する。吸着した塵や埃などは、光学特性や外観の悪化を招くため、可能な限り取り除かれることが好ましい。このような事情の下で、レンズシートの帯電に起因する様々な不都合を解消する技術がいくつか提案されている。
【０００８】
例えば、特許文献４では、レンズシートのレンズ面あるいはその裏面の少なくとも一方の面に帯電防止処理を施している。また、特許文献５では、レンズシートのレンズ層を、導電性微粒子が分散された樹脂組成物で構成することによって、レンズ層の表面抵抗を所定値以下にしている。また、特許文献６では、レンズフィルムに対して導電性層を設けている。
【先行技術文献】
【特許文献】
【０００９】
【特許文献１】特開２００１−２９４８２６号公報
【特許文献２】特開２０００−２２９３９５号公報
【特許文献３】特開２００７−５５２１７号公報
【特許文献４】特開平８−２８６００４号公報
【特許文献５】特開平１１−２３８１５号公報
【特許文献６】特開平１１−２０２１０４号公報
【発明の概要】
【発明が解決しようとする課題】
【００１０】
特に近年の薄型液晶ディスプレイ用のバックライト構成では、プリズムシートは通常２枚重ねで使用されるため、プリズムシート間のクリアランスが狭くなる。このとき、一方のプリズムシートのプリズム層頂点は他方のプリズムシートの裏面側易接着層に接した形で、重ね合わされる。そのため、特許文献３に示すようなプリズムシートを２枚重ねにした場合には、重ね合わせによって、一方のプリズムシートのプリズム層頂点の接触痕が、経時で他方のプリズムシートの裏面側易接着層に残ることとなる。このプリズム層頂点の接触痕はスジ状の故障とみなされ、液晶ディスプレイの表示性能に影響を与えることとなる。
【００１１】
さらに特許文献３に示されるようなプリズムシートの場合には、易接着性を確保する必要性から十分な低屈折率化が期待できなく、その場合十分な輝度向上特性が得られない。逆に、低屈折率化のために易接着層の組成内容に制約が発生するため、多種多様なプリズム層樹脂に対して十分な易接着性を得ることが困難になるという問題がある。また、特許文献４に示されるプリズムシートでは、特許文献３同様、重ね合わせて使用した場合にはプリズム層レンズ頂点の接触痕の問題が発生するおそれがある。特許文献５のレンズシートや特許文献６のレンズフィルムは、帯電防止性能を有しているものの、高反射率裏面特性を有すると考えられ、十分な輝度向上特性が期待できない。
【００１２】
本発明は上記課題を解決するためになされたものであり、多種多様なプリズム層に対して充分な接着性が得られるとともに、プリズム層頂点の接触痕がスジ状に残ること無く、さらには、輝度向上特性が得られるようにしたプリズムシート用積層フィルム、プリズムシート用積層フィルムの製造方法、プリズムシート、及び表示装置を提供することを目的とする。加えて、帯電防止性能を有するプリズムシート用積層フィルム、プリズムシート用積層フィルムの製造方法、プリズムシート、及び表示装置を提供することを目的とする。
【課題を解決するための手段】
【００１３】
上記目的を達成するために、本発明のプリズムシート用積層フィルムは、二軸延伸ポリエステルからなる支持体と、前記支持体の一方の面に設けられる易接着層と、前記支持体の他方の面に設けられ、ガラス転移点温度（Ｔｇ）が９０℃以上であり、且つ非水溶性の熱可塑性樹脂を主たる構成成分とする裏面層とを有することを特徴とする。
【００１４】
前記裏面層は、波長が３８０ｎｍ〜７８０ｎｍの光に対する平均反射率が３．５％以下であることが好ましい。前記裏面層の屈折率は１．２０〜１．５１であることが好ましい。
【００１５】
裏面層と易接着層の少なくとも一方が表面抵抗値１０１２Ω／□以下の導電性を有することが好ましい。裏面層と易接着層の少なくとも一方に金属酸化物粒子を含むことが好ましい。裏面層と易接着層の少なくとも一方に導電性ポリマーを含むことが好ましい。
【００１６】
前記金属酸化物は、その短軸に対する長軸の比が３〜５０の範囲にある針状構造を有する酸化スズであることが好ましい。前記導電性ポリマーはπ電子共役系であってポリチオフェン系であることが好ましい。
【００１７】
前記裏面層は複数の層からなり、前記複数の層のうち空気と接する最外層の屈折率が１．２０〜１．５１であることが好ましい。前記裏面層は、前記支持体の他方の面上に設けられる帯電防止層と、前記帯電防止層の上に設けられる低屈折率層とからなり、前記帯電防止層は表面抵抗値１０１２Ω／□以下の導電性を有し、前記低屈折率層は前記最外層であって屈折率が１．２０〜１．５１であることが好ましい。
【００１８】
本発明のプリズムシート用積層フィルムの製造方法は、ポリエステルからなる支持体を二軸延伸した後に、前記支持体の一方の面に前記易接着層を塗布し、前記支持体の他方の面に前記裏面層を塗布する工程によって、上記記載の本発明のプリズムシート用積層フィルムを製造することを特徴とする。
【００１９】
本発明のプリズムシートは、上記記載の本発明のプリズムシート用積層フィルムの前記易接着層にプリズム層が設けられていることを特徴とする。本発明の表示装置は、上記記載の本発明のプリズムシート用積層フィルムを搭載することを特徴とする。
【発明の効果】
【００２０】
本発明によれば、ガラス転移点温度（Ｔｇ）が９０℃以上で非水溶性の熱可塑性樹脂を主たる構成成分とする裏面層を支持体の他方の面に設けることで、プリズムシートを２枚重ねで使用した際に、プリズム層頂点の接触痕がもう一方のプリズムシートの裏面層に残ることがない。また、裏面層と易接着層の少なくとも一方が表面抵抗値１０１２Ω／□以下の導電性を有することにより、塵や埃などの異物がプリズムシートに吸着することを防ぐことができる。
【図面の簡単な説明】
【００２１】
【図１】第１実施形態のプリズムシート用積層フィルムの要部断面図である。
【図２】第１実施形態のプリズムシートの要部断面図である。
【図３】プリズム層頂点の接触痕のランク付けに用いられるガラス板、荷重、及び裏面側が１層構造のプリズムシートを示す断面図である。
【図４】第２実施形態のプリズムシート用積層フィルムの要部断面図である。
【図５】第２実施形態のプリズムシートの要部断面図である。
【図６】プリズム層頂点の接触痕のランク付けに用いられるガラス板、荷重、及び裏面側が２層構造のプリズムシートを示す断面図である。
【発明を実施するための形態】
【００２２】
図１に示すように、本発明の第１実施形態のプリズムシート用積層フィルム１０は、支持体１１と、支持体１１の一方の面に形成される易接着層１２と、支持体１１の他方の面に形成される裏面層１３とから構成される。
【００２３】
図２に示すように、本発明の第１実施形態のプリズムシート１５は、図１に示すプリズムシート用積層フィルム１０の易接着層１２の上に、プリズム層１４を形成することで、構成されている。プリズムシート１５は二枚重ねにして液晶ディスプレイなどの表示装置に組み込まれる。
【００２４】
［支持体］
支持体１１はポリエステルからなる。ポリエステルとしては、特に制限はなく、ポリエチレンテレフタレート、ポリエチレンナフタレート、ポリブチレンテレフタレート、ポリブチレンナフタレートなどを用いることができる。これらの中でコストや機械的強度の観点からポリエチレンテレフタレートが好ましい。
【００２５】
支持体１１は、機械的強度を向上させるために、延伸を行ったものであることが好ましい。特に二軸延伸したものが好ましい。延伸倍率には特に制限はないが１．５〜７倍が好ましく、より好ましくは２〜５倍程度である。特に縦横方向に同じ倍率で、例えば２〜５倍程度延伸することが好ましい。これら範囲内の延伸倍率で二軸延伸することで、十分な機械的強度が得られ、また均一な厚みを得ることができる。一方、延伸倍率がこれら範囲より小さいと充分な機械的強度が得られず、逆に大きすぎると均一な厚みを得ることが難しくなる。
【００２６】
支持体１１の厚みは２０〜４００μｍが好ましく、より好ましくは３５〜３５０μｍであり、さらに好ましくは５０〜２５０μｍ程度である。支持体１１の厚みをこれら範囲内に収めることによって、腰を有するため取り扱いやすくなり、また、表示装置の小型化を妨げることがないためコスト上有利である。一方、厚みが２０μｍより小さいものは腰がないため取り扱いにくく、厚みが４００μｍを超えるものは表示装置の小型化の妨げとなるだけでなくコスト上も不利となる。
【００２７】
［易接着層］
易接着層１２は、支持体１１との易接着性を重視した第一層１２ａ、プリズム層１４との易接着性を重視した第二層１２ｂからなる二層構成とされる。易接着層１２の膜厚（第一層１２ａ及び第二層１２ｂの総膜厚）は２０〜３００ｎｍが好ましく、より好ましくは４０〜２００ｎｍ程度である。これら範囲内の膜厚とすることで、光干渉による着色の問題なく、プリズム層１４との十分な接着性能が得られる。
【００２８】
第一層１２ａには、支持体１１に対して親和性を有するポリエステル樹脂などのバインダが含まれる。ポリエステル樹脂とは主鎖にエステル結合を有するポリマーの総称であり、通常、ジカルボン酸とジオールの反応で得られる。ジカルボン酸としては例えばフマル酸、イタコン酸、アジピン酸、セバシン酸、テレフタル酸、イソフタル酸などがあり、ジオールとしては例えばエチレングリコール、プロピレングリコール、グリセリン、ヘキサントリオールなどがある。ポリエステル樹脂およびその原料については例えば「ポリエステル樹脂ハンドブック」（滝山栄一郎著、日刊工業新聞社、昭和６３年発行）に記載されている。さらに好ましくは、ナフタレンジカルボン酸をジカルボン酸成分として使用したものがよい。ナフタレン環を含有することにより、塗工層としての屈折率の向上が可能で、二層構成時の光干渉による着色を軽減することができる。また、支持体１１のオリゴマー析出を防止する効果が得られる。
【００２９】
第二層１２ｂにはプリズム層１４に対して親和性を有するバインダが含まれている。プリズム層１４にはアクリル系の紫外線硬化樹脂が多く含まれるため、これに親和性のあるアクリル樹脂、さらにはポリウレタン樹脂を第二層１２ｂのバインダとすることが好ましい。またアクリル樹脂とポリウレタン樹脂をブレンドしたものを第二層１２ｂのバインダとしても良い。
【００３０】
アクリル樹脂とはアクリル酸、メタクリル酸及びこれらの誘導体を成分とするポリマーである。具体的には、例えばアクリル酸、メタクリル酸、メチルメタクリレート、エチルアクリレート、ブチルアクリレート、２−エチルヘキシルアクリレート、アクリルアミド、アクリロニトリル、ヒドロキシルアクリレートなどを主成分としてこれらと共重合可能なモノマー（例えばスチレン、ジビニルベンゼンなど）を共重合したポリマーである。
【００３１】
ポリウレタン樹脂とは主鎖にウレタン結合を有するポリマーの総称であり、通常ポリイソシアネートとポリオールの反応によって得られる。ポリイソシアネートとしては、ＴＤＩ、ＭＤＩ、ＮＤＩ、ＴＯＤＩ、ＨＤＩ、ＩＰＤＩなどがあり、ポリオールとしてはエチレングリコール、プロピレングリコール、グリセリン、ヘキサントリオールなどがある。
さらに、本発明のイソシアネートとしてはポリイソシアネートとポリオールの反応によって得られたポリウレタンポリマーに鎖延長処理をして分子量を増大させたポリマーも使用することができる。以上述べたポリイソシアネート、ポリオール及び、鎖延長処理については例えば「ポリウレタン樹脂ハンドブック」（岩田敬治編、日刊工業新聞社、昭和62年発行）に記載されている。
【００３２】
第一層１２ａ及び第二層１２ｂのバインダとしては、上記のポリマーを有機溶剤に溶解して用いてもよいし、水分散物を用いてもよい。また、環境負荷を抑えるために、水分散物を用いて水系塗布することが好ましい。水分散物としては下記のような市販ポリマーを用いてもよい。スーパフレックス830、460、870、420、420NS（第一工業製薬（株）製ポリウレタン）、ハイドランAP-40F、WLS-202、HW-140SF（大日本インキ化学工業（株）製ポリウレタン）、オレスターUD500、UD350（三井化学（株）製ポリウレタン）、ジュリマーET325、ET410、SEK301（日本純薬（株）製アクリル）、ボンコートR3380E、SFA-33（大日本インキ化学工業（株）製アクリル）、ネオクリルXK-12、XK-220（楠本化成（株）製アクリル）、ファインテックスES650、ES2200（大日本インキ化学工業（株）製ポリエステル）、バイロナールMD1400、MD1480（東洋紡（株）製ポリエステル）、プラスコートZ-221、Z-561、Z-730、RZ-142、Z-687（互応化学工業（株）製ポリエステル）。
【００３３】
第一層１２ａ及び第二層１２ｂのバインダとして用いるポリマーの分子量には特に制限はないが、通常重量平均分子量で２０００から１００００００程度のものが好ましい。この範囲の重量平均分子量とすることで、塗布層の強度を充分に確保することができ、優れた塗布面状にすることができる。
【００３４】
易接着層１２（第一層１２ａ及び第二層１２ｂ）には、分子内にカルボジイミド構造を複数個有する化合物（以下「カルボジイミド系化合物」と称する）を添加することが好ましい。カルボジイミド系化合物としては、分子内に複数のカルボジイミド基を有する化合物であれば、特に制限なく使用することができる。易接着層１２にカルボジイミド系化合物を含有することで、ポリエステルフィルムのカルボキシル基末端との反応性に優れるのみならず、プリズム層１４との易接着性が向上する。これは、易接着層１２の弾性率低下によると推定される。
【００３５】
ポリカルボジイミドは、通常、有機ジイソシアネートの縮合反応により合成される。ここで分子内にカルボジイミド構造を複数有する化合物の合成に用いられる有機ジイソシアネートの有機基は特に限定されず、芳香族系、脂肪族系のいずれか、あるいはそれらの混合系も使用可能であるが、反応性の観点から脂肪族系が特に好ましい。
【００３６】
合成原料としては、有機イソシアネート、有機ジイソシアネート、有機トリイソシアネート等が使用される。有機イソシアネートの例としては、芳香族イソシアネート、脂肪族イソシアネート、及び、それらの混合物が使用可能である。
【００３７】
具体的には、４，４'−ジフェニルメタンジイソシアネート、４，４−ジフェニルジメ
チルメタンジイソシアネート、１，４−フェニレンジイソシアネート、２，４−トリレンジイソシアネート、２，６−トリレンジイソシアネート、ヘキサメチレンジイソシアネート、シクロヘキサンジイソシアネート、キシリレンジイソシアネート、２，２，４−トリメチルヘキサメチレンジイソシアネート、４，４'−ジシクロヘキシルメタンジイソシアネート、１，３−フェニレンジイソシアネート等が用いられ、また、有機モノイソシアネートとしては、イソホロンイソシアネート、フェニルイソシアネート、シクロヘキシルイソシアネート、ブチルイソシアネート、ナフチルイソシアネート等が使用される。また、本発明に用いうるカルボジイミド系化合物は、例えば、カルボジライトＶ−０２−Ｌ２、Ｖ−０２、Ｖ−０４（日清紡（株）製）などの市販品として入手可能である。
【００３８】
カルボジイミド系化合物は易接着層１２のバインダに対して１〜２００質量％の範囲で添加することが好ましく、５〜１００質量％の範囲で添加することがより好ましい。これら範囲内で添加することで、充分な易接着性を得ることができ、優れた塗布面状にすることができる。
【００３９】
［裏面層］
裏面層１３は、反射防止の観点から、波長５５０ｎｍの光に対する屈折率が１．２０〜１．５１であることが好ましく、より好ましくは１．２８〜１．５０である。また、裏面層１３は、可視光領域（３８０ｎｍ〜７８０ｎｍ）の光に対する反射率の平均値（平均反射率）が３．５％以下であることが好ましい。裏面層１３の屈折率を１．２０〜１．５１又は１．２８〜１．５０の範囲に収めることで、平均反射率を３．５％以下にすることができるため、十分な輝度特性を得ることができる。特に、裏面層１３の屈折率を１．２８にした場合には、平均反射率を確実に３．５％以下にすることができるため、極めて高い輝度特性を得ることができる。一方、裏面層１３の屈折率が１．５１を超えると、裏面層１３としての平均反射率３．５％以下を達成することが困難な場合があり、十分な輝度特性を得ることができないことがある。一方、裏面層１３の屈折率を１．２０未満にすることは技術的に困難な場合がある。
【００４０】
また、裏面層１３の膜厚は（５５０／（４ｎ））±４０ｎｍの範囲内が好ましく、より好ましくは（５５０／（４ｎ））±３０ｎｍの範囲内である（ただしｎは裏面層１３の屈折率）。これら範囲内の膜厚とすることで、顕著な着色を生じさせることなく、十分な低反射性能を得ることができる。
【００４１】
裏面層１３を構成する主たる熱可塑性樹脂、つまりバインダは、複素環、芳香環を含まないアクリル樹脂、ポリオレフィン樹脂、ポリウレタン樹脂、シリコーン樹脂、フッ素系樹脂等が好ましい。バインダのガラス転移点温度（Ｔｇ）は、９０℃以上が好ましく、さらに好ましくは１００℃以上が良い。裏面層１３のバインダを複素環、芳香環を含まないアクリル樹脂等とし、９０℃又は１００℃以上のＴｇとすることで、高温環境下でプリズムシートを二枚重ねで使用した場合においても時間の経過とともに、一方のプリズムシートの裏面層１３に、他方のプリズムシートのプリズム層頂点の接触痕がスジ状の凹みとして残ることがない。この接触痕は、液晶ディスプレイの表示性能を落とす要因の一つとなるが、バインダのガラス転移点温度（Ｔｇ）を９０℃以上とすることで、このような表示性能の劣化が起こることがない。
【００４２】
さらには裏面層１３のバインダを非水溶性とすることで、８０％RH以上の高湿環境下でも前記接触痕が残ることがない。
【００４３】
非水溶性のバインダとしては、例えば、有機溶剤に可溶なポリマーが好ましく、非水溶性ポリマーを水分散化したラテックスポリマーが環境上好ましい。なお、ラテックスポリマーとしては、共重合ポリエステル樹脂、芳香族系ポリウレタン樹脂、アクリル樹脂共重合体などが挙げられる。
【００４４】
裏面層１３の平均反射率を低下させるためには、低屈折率素材の選択が好ましく、ＭＭＡ（メタクリル酸メチル）含有率が高いアクリル樹脂が特に好ましい。なお、プリズム層頂点の接触痕が裏面層１３に残る可能性を避けるために、裏面層１３には非水溶性且つ高Ｔｇのポリマーを主成分として含有していることが必要である。このようにすることによって、本願発明のプリズムシート用積層フィルムは、高温高湿環境下で液晶ディスプレイに用いた場合に、プリズムシートを二枚重ねで使用した場合においても、低い平均反射率を維持しコントラストが高く、均一で優れた表示性能を得ることが出来る。
【００４５】
易接着層１２及び裏面層１３には、必要に応じてマット剤、界面活性剤、滑り剤などを含有してもよい。
【００４６】
易接着層１２及び裏面層１３に含有させるマット剤としては、有機又は無機の微粒子のいずれでもよい。たとえばポリスチレン、ポリメチルメタクリレート、シリコーン樹脂、ベンゾグアナミン樹脂などのポリマー微粒子やシリカ、炭酸カルシウム、酸化マグネシウム、炭酸マグネシウムなどの無機微粒子を用いることができる。これらの中でポリスチレン、ポリメチルメタクリレート、シリカはすべり性改良効果、コストの観点から好ましい。
【００４７】
マット剤の平均粒径は０．０１〜１２μｍが好ましく、より好ましくは０．０３〜９μｍの範囲である。これら範囲内の平均粒径とすることで、表示装置の表示品位の低下をきたすことなく、すべり性改良効果を充分に得ることができる。また平均粒径の異なるマット剤を２種類以上用いることもできる。
【００４８】
マット剤の添加量は、平均粒径によっても異なるが、０．１〜１００ｍｇ／ｍ２が好ましく、より好ましくは０．５〜５０ｍｇ／ｍ２の範囲である。これら範囲内の添加量とすることで、表示装置の表示品位の低下をきたすことなく、すべり性改良効果を充分に得ることができる。
【００４９】
易接着層１２及び裏面層１３に含有させる界面活性剤としては、公知のアニオン系、ノニオン系、カチオン系の界面活性剤を用いることができる。界面活性剤については例えば「界面活性剤便覧」（西  一郎、今井  怡知一郎、笠井  正蔵編  産業図書（株）  １９６０年発行）に記載されている。界面活性剤の添加量としては０．１〜３０ｍｇ／ｍ２が好ましく、より好ましくは０．２〜１０ｍｇ／ｍ２の範囲である。これら範囲内の添加量とすることで、ハジキを発生させることなく、面状を良好にすることができる。
【００５０】
易接着層１２及び裏面層１３に用いることができる滑り剤としては、合成又は天然ワックス、シリコーン化合物、R-O-SO３M（ただしＲは置換又は無置換のアルキル基、アルキル基の炭素数は3から20の整数、Ｍは一価の金属原子を表す）。
【００５１】
すべり剤の具体例としてはセロゾール524、428、732-B、920、B-495、ハイドリンP-7、D-757、Z-7-30、E-366、F-115、D-336、D-337、ポリロンＡ、393、H-481、ハイミクロンG-110F、930、G-270（以上中京油脂（株）製）、ケミパールW100、W200、W300、W400、W500、W950（以上三井化学（株）製）などのワックス系、KF‐412、413、414、393、859、8002、6001、6002、857、410、910、851、X−22−162A、X−22−161A、X−22−162C、X−22−160AS、X−22−164B、X−22−164C、X−22−170B、X−22−800、X−22−819、X−22−820、X−22−821、（以上信越化学工業（株））などのシリコーン系、C16H33−O−SO3Na、C18H37−O−SO3Naなどの上記一般式で表される化合物などを挙げることができる。これらのすべり剤は０．１から５０ｍｇ／ｍ２の範囲で添加することが好ましく、１〜２０ｍｇ／ｍ２の範囲で添加することがより好ましい。これら範囲内で添加することで、面状を良好にしつつ、すべり性を充分に得ることができる。
【００５２】
［プリズム層］
プリズム層１４は液晶ディスプレイのバックライトユニットの正面輝度を向上させるために設けられるものであり、アクリル系の紫外線硬化樹脂などが用いられ、表面にはプリズム層パターンが形成されている。紫外線硬化樹脂の例としては、２，４−ジブロモフェニル（メタ）アクリレート、２，３，５−トリブロモフェニル（メタ）アクリレート、２，２−ビス（４−（メタ）アクリロイルオキシフェニル）プロパン、２，２−ビス（４−（メタ）アクリロイルオキシエトキシフェニル）プロパン、２，２−ビス（４−（メタ）アクリロイルオキシジエトキシフェニル）プロパン、２，２−ビス（４−（メタ）アクリロイルペンタエトキシフェニル）プロパン、２，２−ビズ（４−（メタ）アクリロイルオキシエトキシ−３，５−ジブロモフェニル）プロパン、２，２−ビス（４−（メタ）アクリロイルオキシジエトキシ−３，５−ジブロモフェニル）プロパン、２，２−ビス（４−（メタ）アクリロイルオキシペンタエトキシ−３，５−ジブロモフェニル）プロパン、２，２−ビス（４−（メタ）アクリロイルオキシエトキシ−３，５−ジメチルフェニル）プロパン、２，２−ビス（４−（メタ）アクリロイルオキシエトキシ−３−フェニルフェニル）プロパン、ビス（４−（メタ）アクリロイルオキシフェニル）スルフォン、ビス（４−（メタ）アクリロイルオキシエトキシフェニル）スルフォン、ビス（４−（メタ）アクリロイルオキシペンタエトキシフェニル）スルフォン、ビス（４−（メタ）アクリロイルオキシエトキシ−３−フェニルフェニル）スルフォン、ビス（４−（メタ）アクリロイルオキシエトキシ−３，５−ジメチルフェニル）スルフォン、ビス（４−（メタ）アクリロイルオキシフェニル）スルフィド、ビス（メタクロイルチオフェニル）スルフォイド、ビス（４−（メタ）アクリロイルオキシエトキシフェニル）スルフィド、ビス（４−（メタ）アクリロイルオキシペンタエトキシフェニル）スルフィド、ビス（４−（メタ）アクリロイルオキシエトキシ−３−フェニルフェニル）スルフィド、ビス（４−（メタ）アクリロイルオキシエトキシ−３，５−ジメチルフェニル）スルフィド、ジ（（メタ）アクリロイルオキシエトキシ）フォスフェート、トリ（（メタ）アクリロイルオキシエトキシ）フォスフェート等の多官能（メタ）アクリル化合物等が挙げられる。これらは、単独または２種以上を混合して使用することもできる。
【００５３】
［易接着層及び裏面層の塗設方法］
易接着層１２及び裏面層１３を支持体１１に対して塗設する方法には特に制限はなく、例えば、バーコーター塗布、スライドコーター塗布などの公知の方法が用いられる。塗布溶媒も水、トルエン、メチルアルコール、イソプロピルアルコール、メチルエチルケトンなど、及びこれらの混合系などの水系、有機溶剤系の塗布溶剤を用いることができる。これらのうちで水を塗布溶媒として用いる方法は、コスト及び製造の簡便さを考えると好ましい。なお、二軸延伸前の支持体１１に対して易接着層１２及び裏面層１３を塗布し、その後に二軸延伸を行うのではなく、二軸延伸後の支持体１１に対して、易接着層１２及び裏面層１３を塗布することによって、光学特性が均一で、且つ面状に優れたプリズムシート用積層フィルム１０を作ることができる。
【００５４】
塗布は、横延伸後の支持体１１の耳部回収を可能にするため、二軸延伸した後に行う。易接着層１２の第二層１２ｂは、第一層１２ａと同時に塗布して乾燥してもよいし、第一層１２ａを塗布乾燥した後に塗布してもよい。裏面層１３は、易接着層の第一層１２ａの塗布時か第二層１２ｂの塗布時に支持体１１の裏面側に塗布乾燥することが生産上都合が良い。
【００５５】
図４に示すように、本発明の第２実施形態のプリズムシート用積層フィルム３０は、支持体１１の他方の面に、帯電防止層３２ａ及び低屈折率層３２ｂの二層構造からなる裏面層３２を形成した以外は、第１実施形態のプリズムシート用積層フィルム１０と同様である。裏面層３２は、支持体１１側から帯電防止層３２ａ、低屈折率層３２ｂの順で形成され、低屈折率層３２ｂは、裏面層３２のうち最も外側に位置する層であり、空気と接する最外層となっている。また、図５に示すように、本発明の第２実施形態のプリズムシート３６は、支持体１１の他方の面に帯電防止層３２ａ及び低屈折率層３２ｂの二層構造からなる裏面層３２を形成した以外は、第１実施形態のプリズムシート１５と同様である。プリズムシート３６は二枚重ねにして液晶ディスプレイなどの表示装置に組み込まれる。なお、第２実施形態のプリズムシート用積層フィルム３０及びプリズムシート３６の具体的な構成については、裏面層３２以外は第１実施形態と同様であるため、説明を省略する。
【００５６】
［帯電防止層］
帯電防止層３２ａは、第１実施形態の裏面層１３と同様に、ガラス転移点温度（Ｔｇ）が好ましくは９０℃以上、さらに好ましくは１００℃以上の熱可塑性樹脂、つまりバインダを主として含んでいる。Ｔｇが９０℃未満では、プリズムシートを重ね合わせて使用する場合にはプリズム層頂点によって接触痕が発生することがある。また、帯電防止層３２ａのバインダとしては、非水溶性であり、例えば有機溶剤に可溶なポリマーが使用できる。またバインダとして、非水溶性ポリマーを水分散化したラテックスポリマーが環境上好ましい。非水溶性ポリマーのバインダを使用した場合には、高湿環境下でもプリズム層頂点による接触痕が発生しない。なお、非水溶性、且つ高Ｔｇポリマーとしては、ＭＭＡ含有率が高いアクリル樹脂が好適に用いることができる。また、ラテックスポリマーとしては、共重合ポリエステル樹脂、芳香族系ポリウレタン樹脂、アクリル樹脂共重合体などが挙げられる。
【００５７】
帯電防止層３２ａには、電子導電により導電性を発現する金属酸化物粒子が含まれている。金属酸化物粒子としては、一般の金属酸化物を使用することができ、例えば、ＺｎＯ、ＴｉＯ２、ＳｎＯ２、Ａｌ２Ｏ３、Ｉｎ２Ｏ３、ＭｇＯ、ＢａＯ、ＭｏＯ３、これらの複合酸化物、またはこれらの金属酸化物に更に異種元素を少量含む金属酸化物、等が挙げられる。このような金属酸化物のうち、ＳｎＯ２、ＺｎＯ、ＴｉＯ２、Ｉｎ２Ｏ３が好ましく、ＳｎＯ２が特に好ましい。なお、帯電防止層３２ａには、電子導電により導電性を発現する金属酸化物粒子の代わりに、ポリチオフェン系などπ電子共役系の導電性ポリマーを含有させてもよい。また、帯電防止層３２ａには、第１実施形態の易接着層１２及び裏面層１３と同様に、必要に応じてマット剤、界面活性剤、滑り剤などを含有してもよい。
【００５８】
ここで、金属酸化物粒子を有する帯電防止層３２ａにおいては、バインダーに対して金属酸化物粒子を５０〜５００重量％で含有させることが好ましく、１００〜３００重量％で含有させることがより好ましく、１２０〜１７０重量％で含有させることがさらに好ましい。これら範囲で含有させることにより、着色、耐傷性の悪化を起こすことなく、帯電防止性能を得ることができる。また、導電性ポリマーを有する帯電防止層３２ａにおいては、バインダーに対して導電性ポリマーを１〜２０重量％で含有させることが好ましく、３〜１０重量％で含有させることがより好ましく、４〜８重量％で含有させることがさらに好ましい。これら範囲で含有させることにより、着色、耐傷性の悪化を起こすことなく、帯電防止性能を得ることができる。
【００５９】
異種元素を少量含む金属酸化物としては、例えば、ＺｎＯに対してＡｌまたはＩｎを少量ドープしたもの、ＴｉＯ２に対してＮｂまたはＴａを少量ドープしたもの、Ｉｎ２Ｏ３に対してＳｎを少量ドープしたもの、或いはＳｎＯ２に対してＳｂ、Ｎｂ又はハロゲン元素を少量ドープしたもの、等が挙げられる。特にＳｂがドープされたＳｎＯ２粒子が好ましい。ここで、金属酸化物に対してドープする異種元素のドープ量としては、０．０１〜３０モル％が好ましく、０．１〜１０モル％がより好ましい。これら範囲内でドープすることで、金属酸化物の粒子自体の黒化度を増加させることなく、十分に導電性を得ることができる。なお、異種元素のドープ量が０．０１モル％未満の場合には、十分な導電性を得ることができない場合がある。一方、異種元素のドープ量が３０モル％を超えると、金属酸化物の粒子自体の黒化度が増して帯電防止層３２ａが黒ずみ、その結果、プリズムシート用途として適さなくなることがある。
【００６０】
帯電防止層３２ａに含有される金属酸化物粒子の構造としては、針状構造をもつものが良い。針状構造を持つ金属酸化物粒子は、帯電防止層３２ａを薄膜状に塗布したときの金属酸化物粒子同士の接触確率が高くなり、少量で所望の導電性を得ることが出来るため、黒ずみの観点、さらにはコストの面で有利である。針状粒子の金属酸化物の平均長軸長は、０．０１〜０．５μｍが好ましく、０．０２〜０．４μｍがより好ましい。平均長軸長をこれら範囲内とすることで、針状構造を確実に形成することができるとともに、帯電防止層３２ａの平面性を維持することができる。
【００６１】
また、短軸に対する長軸の比が３〜５０の範囲が好ましく、４〜４０の範囲がさらに好ましい。これら範囲内の比にすることで、金属酸化物粒子同士の接触確率を向上させることができるとともに、針状構造を確実に形成することができる。
【００６２】
帯電防止層３２ａは、その上の裏面層３２の表面抵抗値が１０１２Ω／□以下となるように構成することが好ましく、１０１１Ω／□以下に構成することがより好ましい。１０１２Ω／□以下又は１０１１Ω／□以下の表面抵抗値にすることで、十分な帯電防止性を得ることができるため、プリズムシートに塵や埃が吸着することがない。
【００６３】
帯電防止層３２ａは、反射防止の観点から、波長５５０ｎｍの光に対する屈折率に関しての制限は特に無い。なお、屈折率１．２未満にすることは技術的に困難であり、屈折率１．７０以上は、塗布層の耐傷性が損なわれるため好ましくない。
【００６４】
帯電防止層３２ａの膜厚は３０〜１２０ｎｍが好ましく、４０ｎｍ〜１００ｎｍがより好ましい。膜厚をこれら範囲内とすることで、耐傷性、透明性を悪化させることなく、帯電防止性能を十分に確保することができる。また、帯電防止層３２ａ及び低屈折率層３２ｂからなる裏面層３２全体としての膜厚は（５５０／（４ｎ＊））±４０ｎｍの範囲内が好ましく、より好ましくは（５５０／（４ｎ＊））±３０ｎｍの範囲内であることが好ましい（ただし、ｎ＊は帯電防止層３２ａと裏面層３２の屈折率の平均）。
【００６５】
［低屈折率層］
低屈折率層３２ｂは、膜厚以外は第１実施形態の裏面層１３と同様の構成を有している。低屈折率層３２ｂの膜厚は、帯電防止層３２ａとの膜厚の関係を満たせばよいが、塗布面状を損なうことなく、帯電防止層３２ａに添加している架橋アクリル単分散粒子などのマット剤の脱落を防止するためには、１０〜３０００ｎｍが好ましく、より好ましくは２０〜１５００ｎｍ程度である。膜厚をこれら範囲にすることによって、光干渉による着色の問題なく、十分な低屈折率特性を確保することができる。
【００６６】
［易接着層、裏面層の塗設方法］
易接着層１２、裏面層３２を支持体１１に対して塗設する方法には、第１実施形態の塗設方法と同様であり、二軸延伸した後に行われる。易接着層１２の第二層１２ｂは、第一層１２ａを塗布乾燥した後に塗布乾燥され、低屈折率層３２ｂも同様に、帯電防止層３２ａを塗布乾燥した後に塗布乾燥する。好ましくは、易接着層の第一層１２ａと帯電防止層３２ａを支持体１１の表面及び裏面に塗布乾燥した後に、易接着層の第二層１２ｂと低屈折率層３２ｂを支持体１１の表面及び裏面に塗布乾燥することが、生産上都合がよい。
【００６７】
なお、上記第１及び第２実施形態では、易接着層を第一層１２ａ及び第二層１２ｂの二層構造で構成したが、これに限らず、複数の層又は単層であってもよい。例えば、易接着層１２を単層で構成する場合、バインダとして、二層構成時の第一層１２ａのバインダ又は第二層１２ｂのバインダのいずれか一方を用いてもよく、また、第一層１２ａのバインダと第二層１２ｂのバインダをブレンドしたものを用いても良い。また、易接着層１２を単層で構成した場合であっても、上記実施形態で示したカルボジイミド系化合物、マット剤、界面活性剤、及び滑り剤などを含有させることが好ましい。
【００６８】
また、上記第２実施形態では、裏面層３２を帯電防止層３２ａ及び低屈折率層３２ｂの二層構造で構成し、帯電防止層３２ａに帯電防止機能を付与したが、二層構造ではなく一層構造の裏面層に対して、電子導電により導電性を発現する金属酸化物粒子とπ電子共役系導電性ポリマーとのいずれか一方、または双方を裏面層３２に含有させることにより、裏面層の表面抵抗を１０１２Ω／□以下に抑えてもよい。また、易接着層の第一層１２ａまたは第二層１２ｂに、電子導電により導電性を発現する金属酸化物粒子とπ電子共役系導電性ポリマーとのいずれか一方を含有させることにより、易接着層の第二層１２ｂの表面抵抗を１０１２Ω／□以下に抑えてもよい。
【実施例】
【００６９】
［実施例１］
以下の実施例により本発明をさらに詳細に説明するが、本発明はこれに限定されるものではない。
【００７０】
［支持体］
Ｇｅ化合物を主たる触媒として重縮合した固有粘度０．６６のポリエチレンテレフタレート（以下「ＰＥＴ」という）樹脂を含水率５０ｐｐｍ以下に乾燥させ、ヒータ温度が２８０〜３００℃の設定温度の押し出し機内で溶解させた。溶解させたＰＥＴ樹脂をダイ部より静電印加されたチルロール上に吐出させ、非結晶ベースを得た。得られた非結晶ベースをベース走行方向に３．１倍に延伸後、幅方向に３．８倍延伸し、厚さ１２５μｍの支持体１１を得た。
【００７１】
［易接着層］
上記支持体１１（面方向平均屈折率１．６６）の一方の面にコロナ放電処理を施し、下記組成からなる易接着層用第一層塗布液Ｘをバーコート法により支持体１１上に塗布した。塗布量を７．１ｃｃ／ｍ２とし、１７０℃で１分乾燥した。これにより、支持体１１上に易接着層の第一層１２ａを形成した。
【００７２】
［易接着層用第一層塗布液Ｘ］
ポリエステル樹脂バインダ                                          ４５．１質量部
（互応化学（株）製、プラスコート Z-687、固形分25質量％、Ｔｇ＝約１１０℃）
カルボジイミド構造を複数個有する化合物                            １５．９質量部
（日清紡（株）製、カルボジライトV-02-L2、固形分40質量%）
オキサゾリン化合物                                                  ７．１質量部
（日本触媒（株）製、エポクロスK-2020E、固形分40質量%）
界面活性剤Ａ                                                      １２．７質量部
（日本油脂（株）、ラピゾールB-90の１質量%水溶液、アニオン性）
界面活性剤Ｂ                                                      １５．５質量部
（三洋化成工業（株）、ナロアクティー CL-95の１質量%水溶液、ノニオン性）
蒸留水                                        全体が１０００質量部になるよう添加
【００７３】
易接着層の第一層１２ａの形成に引き続いて、第一層１２ａ上にコロナ放電処理を施した。そして、下記組成からなる易接着層用第二層塗布液Ｙをバーコート法により第一層１２ａ上に塗布した。塗布量を７．１ｃｃ／ｍとし、１４５℃で１分乾燥した。これにより、支持体１１上に易接着層の第二層１２ｂを形成した。
【００７４】
［易接着層用第二層塗布液Ｙ］
アクリル樹脂バインダ                                              ３４．１質量部
（ダイセル化学工業（株）製、ＥＭ４８Ｄ、固形分 ２７．５質量％、Ｔｇ＝約４２℃）
カルボジイミド構造を複数個有する化合物                              ４．７質量部
（日清紡（株）製、カルボジライトV-02-L2、固形分４０質量％）
オキサゾリン化合物                                                  ７．１質量部
（日本触媒（株）製、エポクロスK-2020E、固形分40質量%）
界面活性剤Ａ                                                      １２．５質量部
（日本油脂（株）製、ラピゾールB-90の１質量%水溶液、アニオン性）
界面活性剤Ｂ                                                      １５．５質量部
（三洋化成工業（株）製、ナロアクティーCL-95の１質量%水溶液、ノニオン性）
シリカ微粒子分散液                                                   １．６質量部
（日本アエロジル（株）製、アエロジルOX-50の水分散物、固形分１０質量％）
コロイダルシリカ                                                    ０．６質量部
（日産化学工業（株）製、スノーテックスＸＬ、固形分４０．５質量％）
すべり剤                                                            １．６質量部
（中京油脂（株）製、カルナバワックス分散物セロゾール５２４  固形分３０質量％)
防腐剤                                                              １．０質量部
（1,2-ベンゾチアゾリン-3-オンのメタノール溶液、固形分３．５質量％）
蒸留水                                        全体が１０００質量部になるよう添加
【００７５】
［裏面層］
支持体１１の一方の面に易接着層１２を形成した後、その他方の面に下記組成からなる裏面層用塗布液Ａをバーコート法により塗布した。塗布量を７．１ｃｃ／ｍ２とし、１７０℃で１分乾燥した。これにより、易接着層１２が形成された面とは反対側に、膜厚約９０ｎｍの裏面層１３が形成された。
【００７６】
［裏面層用塗布液Ａ］
［化１］に示すアクリル樹脂バインダの水分散物                      ８６．９質量部
（固形分１５質量％、ラテックスポリマー、Ｔｇ＝約１００℃、）
カルボジイミド構造を複数個有する化合物                              ６．５質量部
（日清紡（株）製、カルボジライトV-02-L2、固形分４０質量％）
界面活性剤Ａ                                                      １７．６質量部
（日本油脂（株）、ラピゾールB-90の１質量%水溶液、アニオン性）
界面活性剤Ｂ                                                      ２１．５質量部
（三洋化成工業（株）、ナロアクティー CL-95の１質量%水溶液、ノニオン性）
シリカ微粒子分散液                                                   ０．２質量部
（日本触媒（株）製、シーホスターKE-W10の水分散物、固形分１５質量％）
コロイダルシリカ                                                    ０．９質量部
（日産化学工業（株）製、スノーテックスＸＬ、固形分４０．５質量％）
すべり剤                                                            ２．２質量部
（中京油脂（株）製、カルナバワックス分散物セロゾール５２４  固形分３０質量％）
蒸留水                                        全体が１０００質量部になるよう添加
【化１】
2010049243.tif 000003
【００７７】
［プリズム層］
易接着層１２及び裏面層１３を支持体１１に形成した後、易接着層１２側に下記プリズム層塗工液をバーコート法により＃２４バーで塗工した。そして、６０℃で３分乾燥を行った後に、プリズム層パターンを形成した金型をプリズム層塗工面に押し当て、支持体１１側からＵＶ光（ウシオ電機（株）製メタルハライドランプＵＶＬ−１５００Ｍ２）を２０００ｍＪ／ｃｍ２の条件で照射し、樹脂を硬化させた。前記金型から支持体１１を引き剥がすことで、頂角９０°、ピッチ５０μｍ、高さが２８μｍのプリズム層１４を形成し、プリズムシート１５とした。
［プリズム層塗工液］
［化２］に示す化合物                                              ３４．３質量部
［化３］に示す化合物                                              １３．７質量部
［化４］に示す化合物                                              １３．７質量部
［化５］に示す化合物                                                ６．９質量部
［化６］に示す化合物                                                １．４質量部
メチルエチルケトン                                                １５．０質量部
プロピレングリコールモノメチルアセテート                          １５．０質量部
【化２】
2010049243.tif 000004
【化３】
2010049243.tif 000005
【化４】
2010049243.tif 000006
【化５】
2010049243.tif 000007
【化６】
2010049243.tif 000008
【００７８】
［実施例２］
実施例１と同様に、易接着層の第一層１２ａ及び第二層１２ｂを支持体１１の一方の面に形成した。その後、支持体１１の他方の面に対してコロナ放電処理を施し、下記組成からなる裏面層用塗布液Ｂをバーコート法により塗布した。塗布量を７．１ｃｃ／ｍ２とし、１２０℃で１分乾燥した。これにより、易接着層１２が形成された面とは反対側に、膜厚約９０ｎｍの裏面層１３を形成した。その後、実施例１と同様に、易接着層１２上にプリズム層１４を形成した。
【００７９】
［裏面層用塗布液Ｂ］
アクリル樹脂バインダ                                              １４．５質量部
（三菱レイヨン（株）製、ダイヤナール BR-87、Ｔｇ＝約１０５℃）
シリカ微粒子分散液                                                １５．５質量部
（日本触媒（株）、シーホスターKE-P10の１質量%ＭＥＫ分散液）
メチルエチルケトン                            全体が１０００質量部になるよう添加
【００８０】
［実施例３］
実施例１と同様に、易接着層の第一層１２ａ及び第二層１２ｂを支持体１１の一方の面に形成した。その後、支持体１１の他方の面に対して、コロナ放電処理を施し、下記組成からなる帯電防止層用塗布液Ｃをバーコート法により塗布した。塗布量を６．１ｃｃ／ｍ２とし、１７０℃で１分乾燥した。これにより、易接着層１２が形成された面とは反対側に、膜厚約７０ｎｍの帯電防止層３２ａを形成した。引き続き下記組成からなる低屈折率層用塗布液Ｄを、バーコート法により帯電防止層３２ａ上に塗布した。塗布量を６．１ｃｃ／ｍ２とし、１４５℃で１分乾燥した。これにより、膜厚約４０ｎｍの低屈折率層３２ｂを形成した。その後、実施例１と同様に、易接着層１２上にプリズム層１４を形成した。これにより、プリズムシート３６を得た。なお、下記「長軸長／短軸長比」は、塗布液Ｃに含まれる金属酸化物について、その平均粒径における長軸長と短軸長との比を示している。この「長軸長／短軸長比」については、以下の実施例５及び９においても同様である。
【００８１】
［帯電防止層用塗布液Ｃ］
［化１］に示すアクリル樹脂バインダの水分散物                      ４６．５質量部
（固形分 １５質量％、ラテックスポリマー、Ｔｇ＝約１００℃、）
二酸化スズ−アンチモン複合針状金属酸化物水分散物                  ５０．２質量部
（石原産業（株）製、FS-10D、固形分２０質量％、長軸長／短軸長比＝２５）
カルボジイミド構造を複数個有する化合物                              ７．０質量部
（日清紡（株）製、カルボジライトV-02-L2、固形分４０質量％）
界面活性剤Ａ                                                      １８．０質量部
（日本油脂（株）製、ラピゾールB-90の１質量%水溶液、アニオン性）
界面活性剤Ｂ                                                      ２２．０質量部
（三洋化成工業（株）製、ナロアクティーCL-95の１質量%水溶液、ノニオン性）
コロイダルシリカ                                                    ０．７質量部
（日産化学工業（株）製、スノーテックスＸＬ、固形分４０．５質量％）
蒸留水                                        全体が１０００質量部になるよう添加
【００８２】
［低屈折率層用塗布液Ｄ］
［化１］に示すアクリル樹脂バインダの水分散物                      ４０．８質量部
（固形分 １５質量％、ラテックスポリマー、Ｔｇ＝約１００℃、）
カルボジイミド構造を複数個有する化合物                              ３．１質量部
（日清紡（株）製、カルボジライトV-02-L2、固形分４０質量％）
界面活性剤Ａ                                                      １６．６質量部
（日本油脂（株）製、ラピゾールB-90の１質量%水溶液、アニオン性）
界面活性剤Ｂ                                                      ２０．４質量部
（三洋化成工業（株）製、ナロアクティーCL-95の１質量%水溶液、ノニオン性）
シリカ微粒子分散液                                                   ０．２質量部
（日本触媒（株）製、シーホスターKE-W10の水分散物、固形分１５質量％）
コロイダルシリカ                                                    ０．４質量部
（日産化学工業（株）製、スノーテックスＸＬ、固形分４０．５質量％）
すべり剤                                                            ３．１質量部（中京油脂（株）製、カルナバワックス分散物セロゾール５２４  固形分３０質量％）
蒸留水                                        全体が１０００質量部になるよう添加
【００８３】
［実施例４］
低屈折率層用塗布液Ｄに代えて、下記組成からなる低屈折率層用塗布液Ｅを用いて裏面層３２を形成し、低屈折率層３２ｂの膜厚を約３０ｎｍにした以外は、実施例３と同様に各層を形成した。
【００８４】
［低屈折率層用塗布液Ｅ］
ポリオレフィン樹脂バインダ                                        １３．３質量部
（三井化学（株）製、ケミパールＳ−１２０、固形分２７質量％）
カルボジイミド構造を複数個有する化合物                              ３．２質量部
（日清紡（株）製、カルボジライトV-02-L2、固形分４０質量％）
界面活性剤Ａ                                                      １４．８質量部
（日本油脂（株）製、ラピゾールB-90の１質量%水溶液、アニオン性）
界面活性剤Ｂ                                                      １８．２質量部
（三洋化成工業（株）製、ナロアクティーCL-95の１質量%水溶液、ノニオン性）
コロイダルシリカ                                                    ８．８質量部
（日産化学工業（株）製、スノーテックスＣ、固形分２０質量％）
蒸留水                                        全体が１０００質量部になるよう添加
【００８５】
［実施例５］
易接着層用第一層塗布液Ｘに代えて、下記組成からなる易接着層用第一層塗布液Ｚ１を用いて、易接着層の第一層１２ａを形成した以外は、実施例１と同様に各層を形成した。
【００８６】
［易接着層用第一層塗布液Ｚ１］
ポリエステル樹脂バインダ                                          ４５．１質量部
（互応化学（株）製、プラスコート Z-687、固形分25質量％、Ｔｇ＝約１１０℃）
カルボジイミド構造を複数個有する化合物                            １５．９質量部
（日清紡（株）製、カルボジライトV-02-L2、固形分40質量%）
オキサゾリン化合物                                                  ７．１質量部
（日本触媒（株）製、エポクロスK-2020E、固形分40質量%）
二酸化スズ−アンチモン複合針状金属酸化物水分散物                  ７７．５質量部
（石原産業（株）製、FS-10D、固形分２０質量％、長軸長／短軸長比＝２５）
界面活性剤Ａ                                                      １２．７質量部
（日本油脂（株）、ラピゾールB-90の１質量%水溶液、アニオン性）
界面活性剤Ｂ                                                      １５．５質量部（三洋化成工業（株）、ナロアクティー CL-95の１質量%水溶液、ノニオン性）
蒸留水                                        全体が１０００質量部になるよう添加
【００８７】
［実施例６］
易接着層用第二層塗布液Ｙに代えて、下記組成からなる易接着層用第二層塗布液Ｚ２を用いて、易接着層の第二層１２ｂを形成した以外は、実施例１と同様に各層を形成した。
【００８８】
［易接着層用第二層塗布液Ｚ２］
アクリル樹脂バインダ                                              ３４．１質量部
（ダイセル化学工業（株）製、ＥＭ４８Ｄ、固形分 ２７．５質量％、Ｔｇ＝約４２℃）
カルボジイミド構造を複数個有する化合物                              ４．７質量部
（日清紡（株）製、カルボジライトV-02-L2、固形分４０質量％）
オキサゾリン化合物                                                  ７．１質量部  
（日本触媒（株）製、エポクロスK-2020E、固形分40質量%）
ポリチオフェン化合物                                              ４７．２質量部
（日本アグファマテリアルズ（株）製、Orgacon HBS、固形分１．２質量％水溶液）
水酸化ナトリウム水溶液                                            ２２．６質量部
（固形分０．４質量％）
界面活性剤Ａ                                                      １２．５質量部
（日本油脂（株）製、ラピゾールB-90の１質量%水溶液、アニオン性）
界面活性剤Ｂ                                                      １５．５質量部
（三洋化成工業（株）製、ナロアクティーCL-95の１質量%水溶液、ノニオン性）
シリカ微粒子分散液                                                   １．６質量部
（日本アエロジル（株）製、アエロジルOX-50の水分散物、固形分１０質量％）
コロイダルシリカ                                                    ０．６質量部
（日産化学工業（株）製、スノーテックスＸＬ、固形分４０．５質量％）
すべり剤                                                            １．６質量部（中京油脂（株）製、カルナバワックス分散物セロゾール５２４  固形分３０質量％）
防腐剤                                                              １．０質量部
（1,2-ベンゾチアゾリン-3-オンのメタノール溶液、固形分３．５質量％）
蒸留水                                        全体が１０００質量部になるよう添加
【００８９】
［実施例７］
裏面層の帯電防止層３２ａの上に低屈折率層３２ｂを形成せず、帯電防止層３２ａの膜厚を約７０ｎｍにする以外は、実施例３と同様に各層を形成した。
【００９０】
［実施例８］
低屈折率層用塗布液Ｄに代えて、下記組成からなる低屈折率層用塗布液Ｆを用いて膜厚約４０ｎｍの低屈折率層３２ｂを形成した以外は、実施例３と同様に各層を形成した。
【００９１】
［低屈折率層用塗布液Ｆ］
ポリエステル樹脂バインダ                                          ２１．０質量部
（大日本インキ（株）製、ファインテックスES-650、固形分 ２９質量％）
カルボジイミド構造を複数個有する化合物                              ３．１質量部
（日清紡（株）製、カルボジライトV-02-L2、固形分４０質量％）
界面活性剤Ａ                                                      １６．６質量部
（日本油脂（株）製、ラピゾールB-90の１質量%水溶液、アニオン性）
界面活性剤Ｂ                                                      ２０．４質量部
（三洋化成工業（株）製、ナロアクティーCL-95の１質量%水溶液、ノニオン性）
シリカ微粒子分散液                                                   ０．２質量部
（日本触媒（株）製、シーホスターKE-W10の水分散物、固形分１５質量％）
コロイダルシリカ                                                    ０．４質量部
（日産化学工業（株）製、スノーテックスＸＬ、固形分４０．５質量％）
すべり剤                                                            ３．１質量部（中京油脂（株）製、カルナバワックス分散物セロゾール５２４  固形分３０質量％）
蒸留水                                        全体が１０００質量部になるよう添加
【００９２】
［実施例９］
帯電防止層用塗布液Ｃに代えて、下記組成からなる帯電防止層用塗布液Ｇを用いて帯電防止層３２ａを形成し、低屈折率層用塗布液Ｄに代えて、下記組成からなる低屈折率層用塗布液Ｈを用いて、膜厚約７５０ｎｍの低屈折率層３２ｂを形成した以外は、実施例３と同様に各層を形成した。
【００９３】
［帯電防止層用塗布液Ｇ］
［化１］に示すアクリル樹脂バインダの水分散物                    ３６５．４質量部
（固形分 １５質量％、ラテックスポリマー、Ｔｇ＝約１００℃、）
二酸化スズ−アンチモン複合針状金属酸化物水分散物                ３９４．４質量部
（石原産業（株）製、FS-10D、固形分２０質量％、長軸長／短軸長比＝２５）
カルボジイミド構造を複数個有する化合物                            ５５．２質量部
（日清紡（株）製、カルボジライトV-02-L2、固形分４０質量％）
界面活性剤Ａ                                                        ９．０質量部
（日本油脂（株）製、ラピゾールB-90の２質量%水溶液、アニオン性）
界面活性剤Ｂ                                                        ４．０質量部
（三洋化成工業（株）製、ナロアクティーCL-95の５質量%水溶液、ノニオン性）
架橋アクリル単分散粒子Ａ                                          ７５．０質量部
（綜研化学（株）製、ＭＸ−１５００、平均粒子径１５μ、単分散型）
架橋アクリル単分散粒子Ｂ                                          ５０．０質量部
（綜研化学（株）製、ＭＸ−３５０α、平均粒子径３．５μ）
蒸留水                                        全体が１０００質量部になるよう添加
【００９４】
［低屈折率層用塗布液Ｈ］
［化１］に示すアクリル樹脂バインダの水分散物                    ６５２．８質量部
（固形分 １５質量％、ラテックスポリマー、Ｔｇ＝約１００℃、）
カルボジイミド構造を複数個有する化合物                            ４９．６質量部
（日清紡（株）製、カルボジライトV-02-L2、固形分４０質量％）
界面活性剤Ａ                                                    １３２．８質量部
（日本油脂（株）製、ラピゾールB-90の２質量%水溶液、アニオン性）
界面活性剤Ｂ                                                      ６５．３質量部
（三洋化成工業（株）製、ナロアクティーCL-95の５質量%水溶液、ノニオン性）
シリカ微粒子分散液                                                 ３．２質量部
（日本触媒（株）製、シーホスターKE-W10の水分散物、固形分１５質量％）
コロイダルシリカ                                                    ６．４質量部
（日産化学工業（株）製、スノーテックスＸＬ、固形分４０．５質量％）
すべり剤                                                          ４９．６質量部（中京油脂（株）製、カルナバワックス分散物セロゾール５２４  固形分３０質量％）
蒸留水                                        全体が１０００質量部になるよう添加
【００９５】
［比較例１］
実施例１と同様に、易接着層の第一層１２ａ及び第二層１２ｂを支持体１１の一方の面に形成した。その後、実施例１と同様に、易接着層１２上にプリズム層１４を形成したものの、上記実施例１〜９のように帯電防止層や裏面層の形成は行わなかった。
【００９６】
［比較例２］
裏面層用塗布液Ａに代えて、下記組成からなる裏面層用塗布液Ｉを用いて裏面層を形成し、裏面層の膜厚を約１００ｎｍとした以外は、実施例１と同様に各層を形成した。
【００９７】
［裏面層用塗布液Ｉ］
ポリエステル樹脂バインダ                                          ５８．０質量部
（互応化学（株）製、プラスコート Z-687、固形分25質量％、水溶性、Ｔｇ＝約１１０℃）
カルボジイミド構造を複数個有する化合物                              ７．１質量部
（日清紡（株）製、カルボジライトV-02-L2、固形分40質量%）
界面活性剤Ａ                                                      １２．７質量部
（日本油脂（株）、ラピゾールB-90の１質量%水溶液、アニオン性）
界面活性剤Ｂ                                                      １５．５質量部
（三洋化成工業（株）、ナロアクティー CL-95の１質量%水溶液、ノニオン性）
シリカ微粒子分散液                                                   １．６質量部
（日本アエロジル（株）製、アエロジルOX-50の水分散物、固形分１０質量％）
コロイダルシリカ                                                    ０．６質量部
（日産化学工業（株）製、スノーテックスＸＬ、固形分４０．５質量%）
すべり剤                                                            １．６質量部
（中京油脂（株）製、カルナバワックス分散物セロゾール５２４  固形分３０質量％）
蒸留水                                        全体が１０００質量部になるよう添加
【００９８】
［比較例３］
裏面層用塗布液Ａに代えて、下記組成からなる裏面層用塗布液Ｊを用いて裏面層を形成し、裏面層の膜厚を約１００ｎｍとした以外は、実施例１と同様に各層を形成した。
【００９９】
［裏面層用塗布液Ｊ］
アクリル樹脂バインダ                                              ５３．０質量部
（ダイセル化学工業（株）製、EM48D、固形分２７．５質量％、ラテックスポリマー、Ｔｇ＝約４２℃）
カルボジイミド構造を複数個有する化合物                              ６．５質量部
（日清紡（株）製、カルボジライトV-02-L2、固形分４０質量％）
界面活性剤Ａ                                                      １７．５質量部
（日本油脂（株）、ラピゾールB-90の１質量%水溶液、アニオン性）
界面活性剤Ｂ                                                      １７．５質量部
（三洋化成工業（株）、ナロアクティー CL-95の１質量%水溶液、ノニオン性）
シリカ微粒子分散液                                                   ２．１質量部
（日本アエロジル（株）製、アエロジルOX-50の水分散物、固形分１０質量％）
コロイダルシリカ                                                    ０．９質量部
（日産化学工業（株）製、スノーテックスＸＬ、固形分４０．５質量％）
すべり剤                                                            ２．１質量部
（中京油脂（株）製、カルナバワックス分散物セロゾール５２４  固形分３０質量％）
蒸留水                                        全体が１０００質量部になるよう添加
【０１００】
［比較例４］
実施例１と同様に、第一層１２ａ及び第二層１２ｂからなる易接着層を支持体１１の一方の面（表面）に形成するとともに、同様にして支持体の他方の面（裏面）に第一層１２ａ及び第二層１２ｂからなる易接着層を、支持体の側から第一層１２ａ，第二層１２ｂの順で形成した。その後、表面の易接着層１２上にプリズム層１４を形成した。なお、裏面側の易接着層の第二層１２ｂの膜厚を約８５ｎｍとした。
【０１０１】
［評価］
上記実施例１〜９及び比較例１〜４で得られたプリズムシートについて、以下の評価を行った。
【０１０２】
［バインダのＴｇ］
ＤＳＣ（島津製DSC-60）にて、１０℃／分の昇温速度でポリマー（裏面層に含有されるバインダの中で質量部が最も大きいバインダ（主バインダ））のガラス転移温度を測定した。
［膜厚］
支持体１１上に易接着層１２のみを塗布した試料について透過型電子顕微鏡（ＪＥＭ２０１０（日本電子化（株）製））を用いて倍率２０００００倍で測定した。
【０１０３】
［塗工層の屈折率］
シリコンウエハ上に、支持体１１の裏面側の層のうち最も外側に位置する層（裏面最外層）を形成するために用いた塗布液（塗布液Ａ，Ｂ，Ｃ，Ｄ，Ｅ，Ｆ，Ｈ，Ｉ，Ｊ，Ｙ）を乾燥膜厚が３〜４μｍになるように塗布し、１０５℃で１０分乾燥した。この試料につきＳＰＡ−４００（Sairon  Technology,Inc．社製）を用いて、波長６６０ｎｍ、８５０ｎｍ、１３１０ｎｍ、１５５０ｎｍでプリズムカプラ法にて屈折率測定を行った。これら屈折率、波長よりセルメイヤーの式から５５０ｎｍの屈折率を求めた。
【０１０４】
［裏面反射率］
裏面層を有するプリズムシート用積層フィルムに対して、易接着層１２側にマジックインキ（artline 油性マーカー補充インキＫＲ−２０クロ、shachihata（株）製）を塗工し、乾燥させて、５００ｎｍの光の透過率が１％以下となる前処理サンプルを作成した。そして、分光光度計（日本分光（株）製Ｖ−５５０）及び絶対反射率測定装置（日本分光（株）製ＡＲＶ−４７４）を使用して、入射角５°、波長範囲３８０〜７８０ｎｍ、サンプリングピッチ１ｎｍ、スリット幅２ｎｍ、スキャン速度２００ｎｍ／分、レスポンスMediumの条件で上記前処理サンプルの裏面最外層の絶対反射率を測定するとともに、３８０〜７８０ｎｍの絶対反射率の平均値を求めた。
【０１０５】
［全光線透過率］
プリズムシート用積層フィルム１０，３０に関して、ヘイズメーター（ＮＤＨ−２０００、日本電色工業（株））を用い、ＪＩＳ−Ｋ−７１０５に準じて、全光線透過率を測定した。
【０１０６】
［輝度］
反射シート、冷陰極管、及び拡散板で構成される液晶テレビ用直下型バックライトユニットの拡散板の上に、作成したプリズムシートを１枚載せ、色彩輝度計（ＢＭ−７、トプコンテクノハウス（株）製）を用いて、プリズム層１４側の正面輝度を測定した。プリズムシートを載せないで測定した場合の輝度を１００％とし、載せた場合の輝度上昇率を下記基準で評価した。
○：輝度上昇率が１５２％以上
△：輝度上昇率が１５０％以上１５２％未満
×：輝度上昇率が１５０％未満
【０１０７】
［表面抵抗］
各実施例および各比較例で得られたプリズムシート用積層フィルムの表面抵抗ＳＲ（Ω／□）を、ＪＩＳ−Ｋ−６９１１−１９７９の抵抗率に記載されている方法に基づいて測定した。この表面抵抗ＳＲ（Ω／□）の測定は、各プリズムシート用積層フィルムを２３℃、６５％ＲＨの雰囲気下で６時間放置して調湿した後、同雰囲気下で定電圧電源（ＴＲ−３００Ｃ、タケダ理研工業（株）製）、電流計（ＴＲ−８６５１、タケダ理研工業（株）製）、及びサンプルチャンバー（ＴＲ−４２、タケダ理研工業（株）製）を用いて行われた。なお、測定に際して、実施例１〜９及び比較例１〜４の易接着層の第二層１２ｂの表面（易接着面）の表面抵抗を測定するとともに、実施例１〜９及び比較例２〜４の裏面最外層と比較例１の支持体１１の裏面側の表面（裏面）の表面抵抗を測定した。
【０１０８】
［プリズム層との接着性］
プリズム層１４の表面に片刃カミソリを用いて縦、横それぞれ６本ずつのキズをつけて２５個の桝目を形成した。なお、キズの幅は縦、横とも３ｍｍであった。この上に、セロハンテープ（ニチバン（株）製４０５番、２４ｍｍ幅）を貼り付けた上からケシゴムでこすって完全に付着させた。この後、９０度方向に剥離し、剥離した桝目を数えた。そして、剥離した桝目数に応じて下記ランク付けを行った。
Ａランク：剥れなし
Ｂランク：剥離した桝目数が１未満
Ｃランク：剥離した桝目数が１以上３未満
Ｄランク：剥離した桝目数が３以上２０未満
Ｅランク：剥離した桝目数が２０以上
なお、プリズム形状を形成すると剥離用のセロハンテープとプリズム層１４との間の接着力が低下するため、充分な接着性を評価しにくい。そこで、強制条件としてプリズム形状を形成させずに接着性の評価を行っている。
【０１０９】
［プリズム層頂点の接触痕］
実施例１，２，５〜７及び比較例１〜３では、図３に示すように、ガラス板２０上にプリズムシート２１，２２を２枚重ねて置き、さらにプリズムシート２２の上にガラス板２３を置いた。そして、ガラス板２３上に１ｋｇ／１０ｃｍ２の荷重２４を加え、プリズムシート２１のプリズム層１４とプリズムシート２２の裏面側の層（実施例１，２，５，６では裏面層１３、実施例７では帯電防止層３２ａ、比較例１では支持体１１、比較例２、３では裏面層）とを接触させた。同様にして、実施例３，４，８，９及び比較例４では、図６に示すように、ガラス板２０上にプリズムシート４１，４２を２枚重ねて置き、さらにプリズムシート４２の上にガラス板２３を置いた。そして、ガラス板２３上に１ｋｇ／１０ｃｍ２の荷重２４を加え、プリズムシート４１のプリズム層１４とプリズムシート４２の裏面側の層（実施例３，４，８，９では低屈折率層３２ｂ、比較例４では塗布液Ｙにより形成される層）とを接触させた。
【０１１０】
そして、８０℃でＤｒｙのサーモ条件及び８０℃で８０％ＲＨのサーモ条件の下で、４８時間経時させた。サーモ後に、プリズムシート２２を取り出し、その裏面側の層を目視、および顕微鏡（ｘ１００視野）で観察した。そして、下記基準で、プリズム層の頂点１４ａ（プリズム層頂点）の接触痕故障（スジ状）（プリズム頂点痕）に関して、ランク付けを行った。なお、図３及び６では、プリズム層頂点の一部のみに符号１４ａを付している。
○：目視、顕微鏡観察の双方で、プリズム層頂点の接触痕が見えない。
△：目視では見えないが、顕微鏡観察でプリズム層頂点の接触痕が見える。
×：目視、顕微鏡観察の双方で、プリズム層頂点の接触痕が見える。
【０１１１】
［結果］
上記評価による結果を以下の表１及び表２に示す。なお、表１及び表２では、表面抵抗ＳＲを常用対数を用いて表示している（Ｌｏｇ  ＳＲ（Ω／□））。
【表１】
2010049243.tif 000009
【表２】
2010049243.tif 000010
【０１１２】
表１に示すように、実施例１〜９では、裏面層１３，３２の主バインダとして、ガラス転移点温度（Ｔｇ）が９０℃以上であり、且つ非水溶性の熱可塑性樹脂を含有させているため、裏面層１３，３２にはプリズム層頂点の接触痕が残らなかった。
【０１１３】
また、実施例１〜６では、３８０ｎｍ〜７８０ｎｍの光に対する裏面層１３，３２の平均反射率が３．５％以下であることにより、輝度上昇率が１５２％以上に向上した。実施例４では、実施例３の低屈折率層３２ｂに含有される「アクリル樹脂バインダ」を「ポリオレフィン樹脂バインダ」に変更することにより、平均反射率を若干減少させている。
【０１１４】
また、実施例３、４、７、８、９では帯電防止層３２ａに金属酸化物粒子を、実施例５では易接着層の第一層１２ａに金属酸化物を、実施例６では易接着層の第二層１２ｂにポリチオフェン化合物を含有させたことにより、裏面層１３，３２や易接着層の第二層１２ｂの表面抵抗が１０１２Ω／□以下（常用対数表示の場合には「１２」以下）に抑さえられたため、プリズムシートへの塵や埃などの異物の付着を防ぐことができた。
【０１１５】
これらに対して、表２に示すように、比較例１では、実施例１〜９のように裏面層１３，３２が設けられていないため、輝度向上特性を得ることができず、また、実施例３〜９のように帯電防止のための層が設けられていないため、表面抵抗が１０１２Ω／□を超え、プリズムシートに異物が付着することがあった。
【０１１６】
比較例２では、裏面層の主バインダは、高Ｔｇであるものの水溶性ポリマーであるため、高湿条件の下でプリズム層頂点の接触痕が残った。また、比較例２では、裏面層の屈折率が高いため、輝度向上特性を得ることができなかった。
【０１１７】
比較例３では、平均屈折率が３．５％以下に抑えられているため輝度向上特性を得ることができたが、裏面層の主バインダは非水溶性ポリマーであるものの低Ｔｇであるため、プリズム層頂点の接触痕が残った。
【０１１８】
比較例４では、裏面側の層の主バインダが水溶性ポリマーであるため高湿条件の下でプリズム層頂点の接触痕が残った。また、比較例４では、支持体１１の両面に易接着層１２を設けたとしても、帯電防止性能及び十分な輝度向上特性を得ることはできなかった。
【符号の説明】
【０１１９】
１０，３０  プリズムシート用積層フィルム
１１  支持体
１２  易接着層
１２ａ  第一層
１２ｂ  第二層
１３，３２  裏面層
１４  プリズム層
１５，３６  プリズムシート
３２ａ  帯電防止層
３２ｂ  低屈折率層
【図１】
2010049243.tif 000011
【図２】
2010049243.tif 000012
【図３】
2010049243.tif 000013
【図４】
2010049243.tif 000014
【図５】
2010049243.tif 000015
【図６】
2010049243.tif 000016